FR 2772389 A1 19990618 FR 9815632 A 19981209 L'invention concerne un adhésif à base de bitume, d'un caoutchouc styrène-butadiènestyrène, de résines adhésives et de charges, destiné en particulier à être utilisé en tant que garniture auto- adhésive à froid pour bandes d'étanchéité de toit, dans lesquelles l'adhésif est recouvert d'une feuille de protection pouvant être enlevée par pelage, ou encore en tant que revêtement adhésif à chaud pour bandes soudées. L'invention concerne en outre une bande d'étanchéité auto- adhésive pour les toits, qui possède une couche adhésive, recouverte d'une feuille de protection pouvant être enlevée par pelage, à base de bitume, d'un caoutchouc styrène-butadiènestyrène, de résines adhésives et de charges. Pour étancher les toitures, on utilise beaucoup des bandes d'étanchéité auto-adhésives. Pour assurer une protection contre l'incendie, ces bandes d'étanchéité doivent être ignifuges. Dans la technique, on utilise dans ce but des agents d'ignifugation, que l'on peut ajouter au plastique destiné à la bande d'étanchéité, et qui permet d'arriver, sans modification indésirable des propriétés de la bande d'étanchéité, à une tenue suffisante à la flamme. Malheureusement, il n'a pas été possible à ce jour de trouver un agent ignifugation qui convienne à un adhésif à base de bitume, d'un caoutchouc styrène-butadiènestyrène, 2 2772389 de résines adhésives et de charges, de sorte que le fait d'ajouter un agent d'ignifugation à la bande d'étanchéité ne présente pour ainsi dire aucun intérêt à lui seul. En tant qu'agents d'ignifugation pour matières plastiques, on utilise actuellement en particulier des phosphates d'ammonium et des composés halogénés du phosphore, tels par exemple que le phosphate de tri-(2,3- dibromopropyle). Cependant, dans les adhésifs, les agents d'ignifugation connus présentent l'inconvénient que la force d'adhérence diminue fortement et d'une manière indésirable en raison de l'addition de l'agent d'ignifugation. L'invention vise à mettre au point un adhésif du type mentionné ci-dessus, et qui, malgré ses propriétés d'ignifugation, présente une force d'adhérence aussi bonne que possible. En outre, il s'agit de mettre à disposition une bande d'étanchéité pour toit, auto-adhésive à froid, dans laquelle même la couche adhésive possède des propriétés d'ignifugation. Le problème présenté ci-dessus est résolu selon l'invention par l'addition, en tant qu'agent d'ignifugation, d'environ 15 à 25 % de polystyrène bromé, ou par addition de 5 à 15 % de phosphore rouge, stabilisé et micronisé sous forme d'un concentré à 65 % dans une cire d'ester partiellement saponifiée. D'une manière surprenante, il s'est avéré que, malgré la quantité relativement grande de l'additif, la force d'adhérence de l'adhésif ne diminue que de 15,5 à 13,9 N/cm par rapport à un adhésif identique ne comportant pas l'additif. La stabilité à la chaleur d'un tel adhésif n'est pas modifiée par l'additif. On a pu constater que, dans le cas d'une bande de toit pendant verticalement, et portant une couche adhésive formée de l'adhésif selon l'invention, cette couche adhésive ne glisse pas, même au bout de 24 heures à 80 C. 3 2772389 4' Pour étudier la tenue au feu, on prend deux lés d'une bande d'étanchéité pour toits, ayant une largeur de 20 mm et une longueur de 200 mm, et on y applique dans un cas une couche adhésive sans l'agent d'ignifugation, et dans l'autre cas une couche adhésive comportant l'agent d'ignifugation, et on les suspend tous les deux verticalement par une extrémité, puis on les enflamme à l'extrémité inférieure à l'aide d'une flamme. Le lé comportant la couche adhésive sans agent d'ignifugation brûle alors complètement, tandis que le lé comportant la couche adhésive contenant l'agent d'ignifugation s'éteint de lui même après 50 secondes de combustion, la distance de combustion étant de 100 mm. Le polystyrène bromé, ou encore le phosphore rouge broyé en une poudre fine (= micronisé) est très facile à mettre en oeuvre et peut, sous forme d'une charge pulvérulente, être incorporé d'une manière simple dans le bitume en même temps que les autres substances. De ce fait, l'adjonction de l'agent d'ignifugation ne soulève aucun problème. On peut se procurer du polystyrène bromé auprès de la société Pyro-CHEK, Ferro-Corporation, Ferro Chemical Group, Bedfort/Ohio. Le phosphore rouge peut être obtenu auprès de la société Clariant, D-50354 H rth, sous la dénomination commerciale Hostaflam RP 683. Le deuxième problème mentionné ci-dessus, à savoir la mise à disposition d'une bande d'étanchéité auto-adhésive à froid et ignifuge, est résolu selon l'invention par le fait que la couche adhésive contient environ 5 25 % de polystyrène bromé ou 5 - 15 % de phosphore rouge, stabilisé et micronisé sous forme d'un concentré à 65 % dans une cire d'ester partiellement saponifiée. Une telle bande d'étanchéité est ignifuge dans son ensemble, c'est- à-dire y compris sa couche adhésive, et ne présente qu'une faible diminution de sa force d'adhérence par rapport aux bandes d'étanchéité n'ayant pas de propriétés 4 2772389 d'ignifugation. Les avantages ci-dessus de l'utilisation d'un agent d'ignifugation dans des bandes d'étanchéité pour toits s'appliquent aussi à un revêtement de bandes soudées par un adhésif fusible. Dans l'état actuel de la technique, l'activation de l'adhésif s'effectue par une flamme nue obtenue par un gaz, de sorte que le risque d'incendie est élevé. Du fait de l'addition selon l'invention de polystyrène bromé ou de phosphore rouge à la masse de revêtement de l'adhésif fusible, on peut cependant, ici aussi, arriver à un effet d'ignifugation suffisant. 2772389 ;s REVENDICATIONS 1. Adhésif à base de bitume, d'un caoutchouc styrène- butadiènestyrène, de résines adhésives et de charges, destiné en particulier à être utilisé en tant qu'additif auto-adhésif à froid pour bandes d'étanchéité de toit, dans lesquelles l'adhésif est recouvert d'une feuille de protection pouvant être enlevée par pelage, ou encore en tant que revêtement adhésif fusible pour bandes soudées, caractérisé en ce qu'il contient en tant qu'additif un agent d'ignifugation constitué d'environ 15 à 25 % de polystyrène bromé ou de 5 à 15 % de phosphore rouge, stabilisé et micronisé sous forme d'un concentré à 65 % dans une cire d'ester partiellement saponifiée. 2. Bande d'étanchéité auto-adhésive à froid pour toits, qui possède une couche adhésive recouverte d'une feuille de protection pouvant être enlevée par pelage, à base de bitume, d'un caoutchouc styrènebutadiènestyrène, de résines adhésives et de charges, caractérisée en ce que la couche adhésive contient environ 15 - 25 % de polystyrène bromé ou 5 - 15 % de phosphore rouge, stabilisé et micronisé sous forme d'un concentré à 65 % dans une cire d'ester partiellement saponifiée.